(57)【要約】  本発明は、式（Ｉ）で示される化合物、それらの製造方法、ならびに色変換媒体、固体色素レーザおよび電界発光装置中の蛍光トレーサとしての、インク、着色剤、着色プラスチック、コーティング、非衝撃型印字材料、色フィルタ、化粧品、高分子インク粒子、およびトナーを製造するためのそれらの使用に関する。本発明の組成物を含む発光装置は、電気エネルギー利用効率が高く、輝度も高い。
2008505240.tif 000002
【特許請求の範囲】
【請求項１】
式（Ｉ）：
【化１】
2008505240.tif 000066
〔式中、
Ｒ1およびＲ2は、同一または異なっていてもよく、Ｃ1〜Ｃ25アルキル基（フッ素、塩素または臭素により置換されていてもよい）、アリル基（Ｃ1〜Ｃ4アルキルで１〜３回置換されていてもよい）、シクロアルキル基、シクロアルキル基（Ｃ1〜Ｃ4アルキル、ハロゲン、ニトロ、またはシアノで１〜３回置換されていてもよいフェニルにより１または２回縮合されていてもよい）、アルケニル基、シクロアルケニル基、アルキニル基、ハロアルキル基、ハロアルケニル基、ハロアルキニル基、ケトン基、アルデヒド基、エステル基、カルバモイル基、ケトン基、シリル基、シロキサニル基、Ａ3または−ＣＲ7Ｒ8−（ＣＨ2）m−Ａ3〔式中、
Ｒ7およびＲ8は、互いに独立して、水素、Ｃ1〜Ｃ4アルキル、またはフェニル（Ｃ1〜Ｃ4アルキルで１〜３回置換されていてもよい）を表し、
Ａ3は、アリールまたはヘテロアリール、特にフェニルまたは１−もしくは２−ナフチル（Ｃ1〜Ｃ8アルキルおよび／またはＣ1〜Ｃ8アルコキシで１〜３回置換されていてもよい）を表し、
ｍは、０、１、２、３または４を表す〕から選択され、
Ｒ3、Ｒ3'、Ｒ6およびＲ6'は、互いに独立して、水素、ハロゲン、Ｃ1〜Ｃ18アルキル、ハロゲン置換されたＣ1〜Ｃ18アルキル、Ｃ1〜Ｃ18アルコキシ、Ｃ1〜Ｃ18アルキルチオ、シクロアルキル、場合により置換されたアリールもしくはアリールアルキルを表し、ここで、置換基は、アルコキシ、ハロゲンもしくはアルキルであり、
Ｒ4およびＲ4'は、互いに独立して、Ｒ3、もしくは基：−ＮＡｒ1Ａｒ2であり、
Ｒ5およびＲ5'は、互いに独立して、Ｒ3、もしくは基：−ＮＡｒ3Ａｒ4であるか、または
Ｒ3'とＲ4'、ならびに／もしくはＲ3とＲ4は、一緒に、基：
【化２】
2008505240.tif 000067
であるか、または
Ｒ5'とＲ6'、ならびに／もしくはＲ5とＲ6は、一緒に、基：
【化３】
2008505240.tif 000068
であり、ここで、
Ｒ30、Ｒ31、Ｒ32およびＲ33は、互いに独立して、水素、Ｃ1〜Ｃ18アルキル、ハロゲン置換されたＣ1〜Ｃ18アルキル、Ｃ1〜Ｃ18アルコキシ、またはＣ1〜Ｃ28アルキルチオであり、
Ｒ34、Ｒ35、Ｒ36およびＲ37は、互いに独立して、水素、Ｃ1〜Ｃ18アルキル、ハロゲン置換されたＣ1〜Ｃ18アルキル、Ｃ1〜Ｃ18アルコキシ、またはＣ1〜Ｃ28アルキルチオであり、
Ａｒ1、Ａｒ2、Ａｒ3およびＡｒ4は、互いに独立して、場合により置換されていてもよいアリール基、または場合により置換されていてもよいヘテロアリール基であるが、ただし、基：Ｒ4、Ｒ4'、Ｒ5およびＲ5'の少なくとも１つが、基：−ＮＡｒ1Ａｒ2または−ＮＡｒ3Ａｒ4であること、ならびにＲ1＝Ｒ2がＣ2Ｈ5であり、Ａｒ1＝Ａｒ2＝Ａｒ3＝Ａｒ4が、
【化５】
2008505240.tif 000069
である、式：
【化４】
2008505240.tif 000070
で示される化合物、およびＲ1＝Ｒ2がＰｈであり、Ａｒ1＝Ａｒ2＝Ａｒ3＝Ａｒ4が、
【化６】
2008505240.tif 000071
である、式：
【化４】
2008505240.tif 000072
で示される化合物が除外されること、を条件とする〕で示される化合物。
【請求項２】
式（II）：
【化７】
2008505240.tif 000073
〔式中、
Ｒ1、Ｒ2、Ｒ3、Ｒ3'、Ｒ4、Ｒ4'、Ｒ6およびＲ6'は、請求項１に定義したとおりであり、
Ａｒ1、Ａｒ2、Ａｒ3およびＡｒ4は、互いに独立して、基：−Ａｒ5−Ｘ1−Ａｒ6、
【化８】
2008505240.tif 000074
であるか、またはＡｒ1とＡｒ2、ならびに／もしくはＡｒ3とＡｒ4は、結合した窒素原子と一緒になって、５もしくは６員環複素環、例えば
【化９】
2008505240.tif 000075
を形成しており、場合により置換されたフェニル基、例えば
【化１０】
2008505240.tif 000076
１もしくは２個で縮合されていてもよく、ここで、
Ｘ1は、−Ｃ（Ｘ2）（Ｘ3）−、−Ｏ−、−Ｓ−、−ＳＯ2−、−Ｃ（＝Ｏ）−、
【化１１】
2008505240.tif 000077
−（ＣxＨ2x）−Ｏ−（ＣyＨ2y）−（式中、ｘおよびｙのそれぞれは、０〜２０の整数であるが、ｘ＋ｙが、０になる例はない）、炭素原子を少なくとも２個有する置換もしくは非置換のアルキレン基、炭素原子を少なくとも２個有する置換もしくは非置換のアルキリデン基、または炭素原子を少なくとも２個有する置換もしくは非置換の脂環基であり、
Ａｒ5は、
【化１２】
2008505240.tif 000078
であり、
Ａｒ6は、
【化１３】
2008505240.tif 000079
であり、
Ｘ2およびＸ3は、互いに独立して、水素、Ｃ1〜Ｃ18アルキル、ハロゲン置換されたＣ1〜Ｃ18アルキル、またはフェニル（Ｃ1〜Ｃ8アルキルおよび／またはＣ1〜Ｃ8アルコキシで１〜３回置換されていてもよい）を表し、
Ｘ4は、Ｃ1〜Ｃ18アルキル、ハロゲン置換されたＣ1〜Ｃ18アルキル、またはフェニル（Ｃ1〜Ｃ8アルキルおよび／またはＣ1〜Ｃ8アルコキシで１〜３回置換されていてもよい）を表し、
Ｒ38、Ｒ39、Ｒ40、Ｒ41、Ｒ42、Ｒ43、Ｒ44およびＲ45は、互いに独立して、水素、Ｃ1〜Ｃ8アルキル、Ｃ1〜Ｃ8アルコキシまたはフェニルを表す〕で示される、請求項１記載の化合物。
【請求項３】
Ａｒ1、Ａｒ2、Ａｒ3およびＡｒ4が、互いに独立して、基：
【化１４】
2008505240.tif 000080
（式中、Ｒ38は、水素またはＣ1〜Ｃ4アルキルである）、
【化１５】
2008505240.tif 000081
である、請求項２記載の化合物。
【請求項４】
Ｒ1およびＲ2が、同一または異なっていてもよく、Ｃ1〜Ｃ18アルキル基（例えば、メチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチル及び２−エチルヘキシル、ｎ−ノニル、デシル、ウンデシル、ドデシル、テトラデシル、ペンタデシル、ヘキサデシル、ヘプタデシル、オクタデシル）；Ｃ5〜Ｃ12シクロアルキル基、特にシクロヘキシル（Ｃ1〜Ｃ4アルキルまたはＣ1〜Ｃ4アルコキシで１〜３回置換されていてもよい）；シクロアルキル基、特にシクロヘキシル（Ｃ1〜Ｃ8アルキル、Ｃ1〜Ｃ8アルコキシ、ハロゲンおよびシアノで１〜３回置換されていてもよいフェニルで１または２回縮合されていてもよい）、特に
【化１６】
2008505240.tif 000082
（式中、Ｒ51、Ｒ52およびＲ53は、互いに独立して、水素、Ｃ1〜Ｃ8アルキル、Ｃ1〜Ｃ8アルコキシ、ハロゲンおよびシアノである）；Ｃ5〜Ｃ12シクロアルケニル基、特にシクロヘキセニル（Ｃ1〜Ｃ4アルキルまたはＣ1〜Ｃ4アルコキシで１〜３回置換されていてもよい）；Ｃ6〜Ｃ14アリール基、特に、フェニル、ビフェニリル、１−もしくは２−ナフチル（Ｃ1〜Ｃ8アルキルまたはＣ1〜Ｃ8アルコキシで１〜３回置換されていてもよい）；または−ＣＲ7Ｒ8−（ＣＨ2）m−Ａ3（式中、Ｒ7およびＲ8は、水素またはＣ1〜Ｃ4アルキルを表し、Ａ3は、Ｃ1〜Ｃ8アルキルまたはＣ1〜Ｃ8アルコキシで１〜３回置換されていてもよい、フェニルまたは１−もしくは２−ナフチルを表し、ｍは、０または１を表す）、から選択される、請求項１〜３のいずれか記載の化合物。
【請求項５】
【表１】
2008505240.tif 000083
から選択される、請求項１記載の化合物。
【請求項６】
ゲスト発色団およびホスト発色団を含む組成物であって、ゲスト発色団の吸収スペクトルがホスト発色団の蛍光発光スペクトルと重複しており、ここで、ホスト発色団が、５００〜７２０、好ましくは５２０〜６３０nm、より好ましくは５４０〜６００nmにホトルミネセンス発光ピークを有するジケトピロロピロールであり、ゲスト発色団が、請求項１〜５のいずれか記載の式Ｉで示される化合物である組成物。
【請求項７】
ホスト発色団が、式（III）：
【化１７】
2008505240.tif 000084
〔式中、
Ｒ13およびＲ14は、互いに独立して、Ｃ1〜Ｃ25アルキル（フッ素、塩素、または臭素により置換されていてもよい）；Ｃ5〜Ｃ12シクロアルキル；Ｃ5〜Ｃ12シクロアルキル（Ｃ1〜Ｃ4アルキル、ハロゲン、ニトロまたはシアノで１〜３回置換されていてもよいフェニルにより１または２回縮合されていてもよい）；シリル；Ａ6；または−ＣＲ11Ｒ12−（ＣＨ2）m−Ａ6〔式中、Ｒ11およびＲ12は、互いに独立して、水素、フッ素、塩素、臭素、シアノ、もしくはＣ1〜Ｃ4アルキル（フッ素、塩素または臭素で置換されていてもよい）、またはフェニル（Ｃ1〜Ｃ4アルキルで１〜３回置換されていてもよい）を表し、Ａ6は、フェニルまたは１−もしくは２−ナフチル（Ｃ1〜Ｃ8アルキル、Ｃ1〜Ｃ8アルコキシ、ハロゲン、ニトロ、シアノで１〜３回置換されていてもよい）；フェニル（Ｃ1〜Ｃ8アルキルまたはＣ1〜Ｃ8アルコキシで１〜３回置換されていてもよい）；ＮＲ23Ｒ24（式中、Ｒ23およびＲ24は、水素、Ｃ1〜Ｃ25アルキル、Ｃ5〜Ｃ12シクロアルキルまたはＣ6〜Ｃ24アリールを表す）を表し、特に、フェニルまたは１−もしくは２−ナフチル（Ｃ1〜Ｃ8アルキル、Ｃ1〜Ｃ8アルコキシ、ハロゲンまたはシアノで１〜３回置換されていてもよい）；フェニル（Ｃ1〜Ｃ8アルキルまたはＣ1〜Ｃ8アルコキシで１〜３回置換されていてもよい）を表し、ｍは、０、１、２、３または４を表す〕を表し、
Ａ4およびＡ5は、互いに独立して、
【化１８】
2008505240.tif 000085
〔式中、Ｒ25、Ｒ26およびＲ27は、互いに独立して、水素、Ｃ1〜Ｃ25アルキル、−ＣＲ11Ｒ12−（ＣＨ2）m−Ａ6、シアノ、ハロゲン、−ＯＲ29、−Ｓ（Ｏ）pＲ30、またはフェニル（Ｃ1〜Ｃ8アルキルまたはＣ1〜Ｃ8アルコキシで１〜３回置換されていてもよい）を表し、ここで、Ｒ29は、Ｃ1〜Ｃ25アルキル、Ｃ5〜Ｃ12シクロアルキル、−ＣＲ11Ｒ12−（ＣＨ2）m−Ｐｈ、Ｃ6〜Ｃ24アリール、または飽和もしくは不飽和複素環基（環内原子を５〜７個含み、炭素原子と、窒素、酸素および硫黄からなる群から選択されるヘテロ原子１〜３個とからなる）を表し、Ｒ30は、Ｃ1〜Ｃ25アルキル、Ｃ5〜Ｃ12シクロアルキル、または−ＣＲ11Ｒ12−（ＣＨ2）m−Ｐｈを表し、Ｒ28は、Ｃ2〜Ｃ20ヘテロアリールまたはＣ6〜Ｃ24アリールを表し、ｐは、０、１、２または３を表し、ｍおよびｎは、０、１、２、３または４を表す〕を表す〕により表されるジケトピロロピロール（ＤＰＰ）である、請求項６記載の組成物。
【請求項８】
Ｒ13およびＲ14が、互いに独立して、Ｃ1〜Ｃ8アルキル、Ｃ5〜Ｃ12シクロアルキル（Ｃ1〜Ｃ8アルキルおよび／またはＣ1〜Ｃ8アルコキシで１〜３回置換されていてもよい）、フェニルまたは１−もしくは２−ナフチル（Ｃ1〜Ｃ8アルキルおよび／またはＣ1〜Ｃ8アルコキシで１〜３回置換されていてもよい）、あるいは−ＣＲ11Ｒ12−（ＣＨ2）m−Ａ6（式中、Ｒ11およびＲ12は、水素またはＣ1〜Ｃ4アルキルを表し、Ａ6は、Ｃ1〜Ｃ8アルキルおよび／またはＣ1〜Ｃ8アルコキシで１〜３回置換されていてもよいフェニルまたは１−もしくは２−ナフチルを表し、ｍは、０または１を表す）を表す、請求項６または７記載の組成物。
【請求項９】
Ａ4およびＡ5は、互いに独立して、
【化１９】
2008505240.tif 000086
（式中、Ｒ25は、Ｃ1〜Ｃ8アルキル、フェニル、１−または２−ナフチルである）を表す、請求項６〜８のいずれか記載の組成物。
【請求項１０】
ホスト発色団が、式（IV）：
【化２０】
2008505240.tif 000087
〔式中、
Ｒ53およびＲ54は、同一または異なっていてもよく、Ｃ1〜Ｃ25アルキル基（フッ素、塩素または臭素により置換されていてもよい）、アリル基（Ｃ1〜Ｃ4アルキルで１〜３回置換されていてもよい）、シクロアルキル基、シクロアルキル基（Ｃ1〜Ｃ4アルキル、ハロゲン、ニトロ、またはシアノで１〜３回置換されていてもよいフェニルにより１または２回縮合されていてもよい）、アルケニル基、シクロアルケニル基、アルキニル基、ハロアルキル基、ハロアルケニル基、ハロアルキニル基、ケトン基、アルデヒド基、エステル基、カルバモイル基、ケトン基、シリル基、シロキサニル基、Ａ8または−ＣＲ60Ｒ61−（ＣＨ2）m−Ａ8〔式中、
Ｒ60およびＲ61は、互いに独立して、水素、Ｃ1〜Ｃ4アルキル、またはフェニル（Ｃ1〜Ｃ4アルキルで１〜３回置換されていてもよい）を表し、
Ａ8は、アリールまたはヘテロアリール、特にフェニルまたは１−もしくは２−ナフチル（Ｃ1〜Ｃ8アルキルおよび／またはＣ1〜Ｃ8アルコキシで１〜３回置換されていてもよい）を表し、
ｍは、０、１、２、３または４を表す〕から選択され、
Ａ6およびＡ7は、互いに独立して、
【化２１】
2008505240.tif 000088
〔式中、Ｒ55は、水素原子、Ｃ1〜Ｃ12アルキル基、Ｃ1〜Ｃ8アルコキシ基、または式：
【化２２】
2008505240.tif 000089
（式中、Ｒ57、Ｒ58およびＲ59は、互いに独立して、水素、Ｃ1〜Ｃ8アルキルまたはＣ1〜Ｃ8アルコキシを表す）で示される基であり、
Ｒ56は、水素またはＣ1〜Ｃ8アルキルを表す〕から選択される〕により表されるジケトピロロピロールである、請求項６記載の組成物。
【請求項１１】
請求項１〜５のいずれか記載の化合物、または請求項６〜１０のいずれか記載の組成物を含むＥＬ装置。
【請求項１２】
（ａ）請求項１〜５のいずれか記載の化合物または請求項６〜１０のいずれ記載の組成物を、着色した高分子量有機材料の全重量に基づいて０．０１〜５０重量％、
（ｂ）高分子量有機材料を、着色した高分子量有機材料の全重量に基づいて９９．９９〜５０重量％、および
（ｃ）所望なら、慣用的な添加剤を効果的な量で、
含む組成物。
【請求項１３】
色変換媒体、固体色素レーザ、ＥＬレーザ、およびＥＬ装置中で、蛍光トレーサとしての高分子有機材料を着色するための、請求項１〜５のいずれか記載の蛍光ジケトピロロピロールの使用、または請求項６〜１０のいずれか記載の組成物の使用。
【発明の詳細な説明】
【技術分野】
【０００１】
本発明は、式（Ｉ）
【０００２】
【化２３】
2008505240.tif 000003
【０００３】
で示される化合物、それらの製造方法、ならびに色変換媒体、固体色素レーザおよび電界発光装置中の蛍光トレーサとしての、インク、着色剤、着色プラスチック、コーティング、非衝撃型印字材料、色フィルタ、化粧品、高分子インク粒子、およびトナーを製造するためのそれらの使用に関する。本発明の組成物を含む発光装置は、電気エネルギー利用効率が高く、輝度も高い。
【０００４】
ＵＳ−Ｂ−６，２８０，８５９は、発光材料（例えばキナクリドン誘導体）、および該発光材料を採用した有機ＥＬ装置に関する。以下のキナクリドン誘導体が、例として挙げられる。
【０００５】
【表２】
2008505240.tif 000004
【０００６】
ＥＰ−Ａ−０９３９９７２は、場合により置換されたトリス−１，３，５−（アミノフェニル）ベンゼン化合物、発光材料およびキナクリドン誘導体を含有する正孔注入および／または正孔輸送ゾーンを含む電界発光素子を含む電界発光装置に関する。該キナクリドン誘導体は、基：−ＮＡｒ1Ａｒ2により置換されたキナクリドンではない。
【０００７】
ＵＳ２００２／００３８８６７Ａ１は、特異的なクマリン誘導体および特異的なキナクリドン化合物を含む発光層と、特異的なテトラアリールジアミン誘導体を含む正孔注入層および／または正孔輸送層と、を含む有機ＥＬ装置に関する。該キナクリドン化合物は、基：−ＮＡｒ1Ａｒ2により置換されたキナクリドンではない。
【０００８】
予期しないことに、電気エネルギー利用効率が高く輝度が高い発光装置が、特異的なキナクリドン化合物またはキナクリドンの特異的な配合物、および例えばジケトピロロピロール（ＤＤＰ）化合物を特に発光物質として使用した場合に得られることが見出された。
【０００９】
したがって、本発明は、式（Ｉ）：
【００１０】
【化２４】
2008505240.tif 000005
【００１１】
〔式中、
Ｒ1およびＲ2は、同一または異なっていてもよく、Ｃ1〜Ｃ25アルキル基（フッ素、塩素または臭素により置換されていてもよい）、アリル基（Ｃ1〜Ｃ4アルキルで１〜３回置換されていてもよい）、シクロアルキル基、シクロアルキル基（Ｃ1〜Ｃ4アルキル、ハロゲン、ニトロ、またはシアノで１〜３回置換されていてもよいフェニルにより１または２回縮合されていてもよい）、アルケニル基、シクロアルケニル基、アルキニル基、ハロアルキル基、ハロアルケニル基、ハロアルキニル基、ケトン基、アルデヒド基、エステル基、カルバモイル基、ケトン基、シリル基、シロキサニル基、Ａ3または−ＣＲ7Ｒ8−（ＣＨ2）m−Ａ3〔式中、
Ｒ7およびＲ8は、互いに独立して、水素、Ｃ1〜Ｃ4アルキル、またはフェニル（Ｃ1〜Ｃ4アルキルで１〜３回置換されていてもよい）を表し、
Ａ3は、アリールまたはヘテロアリール、特にフェニルまたは１−もしくは２−ナフチル（Ｃ1〜Ｃ8アルキルおよび／またはＣ1〜Ｃ8アルコキシで１〜３回置換されていてもよい）を表し、
ｍは、０、１、２、３または４を表す〕から選択され、
Ｒ3、Ｒ3'、Ｒ6およびＲ6'は、互いに独立して、水素、ハロゲン、Ｃ1〜Ｃ18アルキル、ハロゲン置換されたＣ1〜Ｃ18アルキル、Ｃ1〜Ｃ18アルコキシ、Ｃ1〜Ｃ18アルキルチオ、シクロアルキル、場合により置換されたアリールもしくはアリールアルキルを表し、ここで、置換基は、アルコキシ、ハロゲンもしくはアルキルであり、
Ｒ4およびＲ4'は、互いに独立して、Ｒ3、もしくは基：−ＮＡｒ1Ａｒ2であり、
Ｒ5およびＲ5'は、互いに独立して、Ｒ3、もしくは基：−ＮＡｒ3Ａｒ4であるか、または
Ｒ3'とＲ4'、ならびに／もしくはＲ3とＲ4は、一緒に、基：
【００１２】
【化２５】
2008505240.tif 000006
【００１３】
であるか、または
Ｒ5'とＲ6'、ならびに／もしくはＲ5とＲ6は、一緒に、基：
【００１４】
【化２６】
2008505240.tif 000007
【００１５】
であり、ここで、
Ｒ30、Ｒ31、Ｒ32およびＲ33は、互いに独立して、水素、Ｃ1〜Ｃ18アルキル、ハロゲン置換されたＣ1〜Ｃ18アルキル、Ｃ1〜Ｃ18アルコキシ、またはＣ1〜Ｃ28アルキルチオであり、
Ｒ34、Ｒ35、Ｒ36およびＲ37は、互いに独立して、水素、Ｃ1〜Ｃ18アルキル、ハロゲン置換されたＣ1〜Ｃ18アルキル、Ｃ1〜Ｃ18アルコキシ、またはＣ1〜Ｃ28アルキルチオであり、
Ａｒ1、Ａｒ2、Ａｒ3およびＡｒ4は、互いに独立して、場合により置換されていてもよいアリール基、または場合により置換されていてもよいヘテロアリール基であるが、
ただし、基：Ｒ4、Ｒ4'、Ｒ5およびＲ5'の少なくとも１つが、基：−ＮＡｒ1Ａｒ2または−ＮＡｒ3Ａｒ4であること、ならびにＲ1＝Ｒ2がＣ2Ｈ5であり、Ａｒ1＝Ａｒ2＝Ａｒ3＝Ａｒ4が、
【００１６】
【化２８】
2008505240.tif 000008
【００１７】
である、式：
【００１８】
【化２７】
2008505240.tif 000009
【００１９】
で示される化合物、およびＲ1＝Ｒ2がＰｈであり、Ａｒ1＝Ａｒ2＝Ａｒ3＝Ａｒ4が、
【００２０】
【化２９】
2008505240.tif 000010
【００２１】
である、式：
【００２２】
【化２７】
2008505240.tif 000011
【００２３】
で示される化合物が除外されることを条件とする〕で示されるキナクリドン化合物に関する。
【００２４】
好ましい実施形態において、本発明は、式（II）：
【００２５】
【化３０】
2008505240.tif 000012
【００２６】
（式中、Ｒ1、Ｒ2、Ｒ3、Ｒ3'、Ｒ4、Ｒ4'、Ｒ6、Ｒ6'、Ａｒ1、Ａｒ2、Ａｒ3およびＡｒ4は、先に定義したとおりである）で示される化合物に関する。
【００２７】
Ａｒ1、Ａｒ2、Ａｒ3およびＡｒ4は、好ましくは、互いに独立して、基：−Ａｒ5−Ｘ1−Ａｒ6、
【００２８】
【化３１】
2008505240.tif 000013
【００２９】
であるか、またはＡｒ1とＡｒ2、ならびに／もしくはＡｒ3とＡｒ4は、結合した窒素原子と一緒になって、５もしくは６員環複素環、例えば
【００３０】
【化３２】
2008505240.tif 000014
【００３１】
を形成しており、場合により置換されたフェニル基、例えば
【００３２】
【化３３】
2008505240.tif 000015
【００３３】
１もしくは２個で縮合されていてもよく、ここで、
Ｘ1は、−Ｃ（Ｘ2）（Ｘ3）−、−Ｏ−、−Ｓ−、−ＳＯ2−、−Ｃ（＝Ｏ）−、
【００３４】
【化３４】
2008505240.tif 000016
【００３５】
、−（ＣxＨ2x）−Ｏ−（ＣyＨ2y）−（式中、ｘおよびｙのそれぞれは、０〜２０の整数であるが、ｘ＋ｙが、０になる例はない）、炭素原子を少なくとも２個有する置換もしくは非置換のアルキレン基、炭素原子を少なくとも２個有する置換もしくは非置換のアルキリデン基、または炭素原子を少なくとも２個有する置換もしくは非置換の脂環基であり、
Ａｒ5は、
【００３６】
【化３５】
2008505240.tif 000017
【００３７】
であり、
Ａｒ6は、
【００３８】
【化３６】
2008505240.tif 000018
【００３９】
であり、
Ｘ2およびＸ3は、互いに独立して、水素、Ｃ1〜Ｃ18アルキル、ハロゲン置換されたＣ1〜Ｃ18アルキル、またはフェニル（Ｃ1〜Ｃ8アルキルおよび／またはＣ1〜Ｃ8アルコキシで１〜３回置換されていてもよい）を表し、
Ｘ4は、Ｃ1〜Ｃ18アルキル、ハロゲン置換されたＣ1〜Ｃ18アルキル、またはフェニル（Ｃ1〜Ｃ8アルキルおよび／またはＣ1〜Ｃ8アルコキシで１〜３回置換されていてもよい）を表し、
Ｒ38、Ｒ39、Ｒ40、Ｒ41、Ｒ42、Ｒ43、Ｒ44およびＲ45は、互いに独立して、水素、Ｃ1〜Ｃ8アルキル、Ｃ1〜Ｃ8アルコキシまたはフェニルを表す。
【００４０】
式Ｉで示される化合物のうち、基：Ｒ4、Ｒ4'、Ｒ5およびＲ5'のうちの２つ、特に、Ｒ4とＲ4'、またはＲ5とＲ5'が、基：−ＮＡｒ1Ａｒ2または−ＮＡｒ3Ａｒ4であるものがより好ましく、Ｒ5およびＲ5'が、基：−ＮＡｒ1Ａｒ2または−ＮＡｒ3Ａｒ4である、式Ｉで示されるそれらの化合物が特に好ましく、−ＮＡｒ1Ａｒ2＝−ＮＡｒ3Ａｒ4である、式Ｉで示されるそれらの化合物が最も好ましい。
【００４１】
より好ましいのは、式（IIａ）：
【００４２】
【化３７】
2008505240.tif 000019
【００４３】
（式中、Ｒ1、Ｒ2、Ａｒ1、Ａｒ2、Ａｒ3およびＡｒ4は、先に定義したとおりである）で示されるキナクリドン化合物である。基：−ＮＡｒ1Ａｒ2または−ＮＡｒ3Ａｒ4は、異なっていてもよいが、好ましくは同じ意義を有する。
【００４４】
本発明の好ましい実施形態において、Ａｒ1、Ａｒ2、Ａｒ3およびＡｒ4は、互いに独立して、基：
【００４５】
【化３８】
2008505240.tif 000020
【００４６】
（式中、Ｒ38、Ｒ39、Ｒ40およびＲ41は、先に定義したとおりである）であり、特に、フェニル、トリル、２−ナフチル、および１−ナフチルである。
【００４７】
Ａｒ1とＡｒ2、ならびに／またはＡｒ3とＡｒ4が、結合する窒素原子と一緒になって、５または６員環複素環を形成している場合、式：
【００４８】
【化３９】
2008505240.tif 000021
【００４９】
（式中、Ｒ42、Ｒ43、Ｒ44およびＲ45は、先に定義したとおりである）で示される基が好ましく、特に、
【００５０】
【化４０】
2008505240.tif 000022
【００５１】
が好ましい。Ａｒ1、Ａｒ2、Ａｒ3およびＡｒ4が、互いに独立して、基：−Ａｒ5−Ｘ1−Ａｒ6である場合、Ａｒ1、Ａｒ2、Ａｒ3およびＡｒ4の特に好ましい例は、基：
【００５２】
【化４１】
2008505240.tif 000023
【００５３】
（式中、Ｒ38は、水素またはＣ1〜Ｃ4アルキルである）；
【００５４】
【化４２】
2008505240.tif 000024
【００５５】
である。
【００５６】
Ｒ1およびＲ2は、同一または異なっていてもよく、好ましくは、Ｃ1〜Ｃ18アルキル基（例えば、メチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチル、２−エチルヘキシル、ｎ−ノニル、デシル、ウンデシル、ドデシル、テトラデシル、ペンタデシル、ヘキサデシル、ヘプタデシル、オクタデシル）；Ｃ2〜Ｃ12シクロアルキル基、特にシクロヘキシル（Ｃ1〜Ｃ4アルキルまたはＣ1〜Ｃ4アルコキシで１〜３回置換されていてもよい）；またはシクロアルキル基、特にシクロヘキシル（Ｃ1〜Ｃ8アルキル、Ｃ1〜Ｃ8アルコキシ、ハロゲンおよびシアノで１〜３回置換されていてもよいフェニルで１または２回縮合されていてもよい）、特に
【００５７】
【化４３】
2008505240.tif 000025
【００５８】
（式中、Ｒ51、Ｒ52およびＲ53は、互いに独立して、水素、Ｃ1〜Ｃ8アルキル、Ｃ1〜Ｃ8アルコキシ、ハロゲンおよびシアノである）；Ｃ5〜Ｃ12シクロアルケニル基、特にシクロヘキセニル（Ｃ1〜Ｃ4アルキルまたはＣ1〜Ｃ4アルコキシで１〜３回置換されていてもよい）；Ｃ6〜Ｃ14アリール基、特に、フェニル、ビフェニリル、１−もしくは２−ナフチル（Ｃ1〜Ｃ8アルキルまたはＣ1〜Ｃ8アルコキシで１〜３回置換されていてもよい）；または−ＣＲ7Ｒ8−（ＣＨ2）m−Ａ3（式中、Ｒ7およびＲ8は、水素またはＣ1〜Ｃ4アルキルを表し、Ａ3は、Ｃ1〜Ｃ8アルキルまたはＣ1〜Ｃ8アルコキシで１〜３回置換されていてもよい、フェニルまたは１−もしくは２−ナフチルを表し、ｍは、０または１を表す）、から選択される。
【００５９】
より好ましくは、Ｒ1およびＲ2は、互いに独立して、Ｃ1〜Ｃ8アルキル（例えば、メチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチルおよび２−エチルヘキシル）；
【００６０】
【化４４】
2008505240.tif 000026
【００６１】
；または−ＣＲ11Ｒ12−Ａ5〔式中、Ｒ11は、水素またはメチルであり、Ｒ12は、水素またはメチルであり、Ａ5は、
【００６２】
【化４５】
2008505240.tif 000027
【００６３】
（式中、Ｒ5、Ｒ6およびＲ7は、互いに独立して、水素、Ｃ1〜Ｃ4アルキル、フェニル、またはハロゲンである）であり、基：
【００６４】
【化４６】
2008505240.tif 000028
【００６５】
（式中、Ｒ5、Ｒ6およびＲ7が水素であるか；Ｒ6がＣ1〜Ｃ4アルキルもしくはフェニルであり、Ｒ5およびＲ7が水素であるか；Ｒ5がＣ1〜Ｃ4アルキルであり、Ｒ6およびＲ7が水素であるか；またはＲ6が水素であり、Ｒ5およびＲ7がＣ1〜Ｃ4アルキルである）が、最も好ましい〕である。
【００６６】
最も好ましい化合物を、以下に列挙する。
【００６７】
【表３】
2008505240.tif 000029
【００６８】
本発明の更に好ましい実施形態は、ゲスト発色団およびホスト発色団を含む組成物であって、ゲスト発色団の吸収スペクトルがホスト発色団の蛍光発光スペクトルと重複しており、ここで、ホスト発色団が、５００〜７２０、好ましくは５２０〜６３０nm、最も好ましくは５４０〜６００nmにホトルミネセンス発光ピークを有するジケトピロロピロールであり、ゲスト発色団が、式Ｉで示される化合物である組成物に関する。
【００６９】
そのようなジケトピロロピロール化合物は、例えば、ＥＰ−Ａ−１０８７００５、ＥＰ−Ａ−１０８７００６、ＷＯ０３／００２６７２、ＷＯ０３／０２２８４８、ＷＯ０３／０６４５５８、およびＷＯ２００４／０９００４６に記載されている。
【００７０】
この実施形態において、ホスト発色団は、好ましくは、式（III）：
【００７１】
【化４７】
2008505240.tif 000030
【００７２】
〔式中、
Ｒ13およびＲ14は、互いに独立して、Ｃ1〜Ｃ25アルキル（フッ素、塩素、または臭素により置換されていてもよい）；Ｃ5〜Ｃ12シクロアルキル；Ｃ5〜Ｃ12シクロアルキル（Ｃ1〜Ｃ4アルキル、ハロゲン、ニトロまたはシアノで１〜３回置換されていてもよいフェニルにより１または２回縮合されていてもよい）；シリル；Ａ6；または−ＣＲ11Ｒ12−（ＣＨ2）m−Ａ6〔式中、Ｒ11およびＲ12は、互いに独立して、水素、フッ素、塩素、臭素、シアノ、もしくはＣ1〜Ｃ4アルキル（フッ素、塩素または臭素で置換されていてもよい）、またはフェニル（Ｃ1〜Ｃ4アルキルで１〜３回置換されていてもよい）を表し、Ａ6は、フェニルまたは１−もしくは２−ナフチル（Ｃ1〜Ｃ8アルキル、Ｃ1〜Ｃ8アルコキシ、ハロゲン、ニトロ、シアノで１〜３回置換されていてもよい）；フェニル（Ｃ1〜Ｃ8アルキルまたはＣ1〜Ｃ8アルコキシで１〜３回置換されていてもよい）；ＮＲ23Ｒ24（式中、Ｒ23およびＲ24は、水素、Ｃ1〜Ｃ25アルキル、Ｃ5〜Ｃ12シクロアルキルまたはＣ6〜Ｃ24アリールを表す）を表し、特に、フェニルまたは１−もしくは２−ナフチル（Ｃ1〜Ｃ8アルキル、Ｃ1〜Ｃ8アルコキシ、ハロゲンまたはシアノで１〜３回置換されていてもよい）；フェニル（Ｃ1〜Ｃ8アルキルまたはＣ1〜Ｃ8アルコキシで１〜３回置換されていてもよい）を表し、ｍは、０、１、２、３または４を表す〕を表し、
Ａ4およびＡ5は、互いに独立して、
【００７３】
【化４８】
2008505240.tif 000031
【００７４】
〔式中、Ｒ25、Ｒ26およびＲ27は、互いに独立して、水素、Ｃ1〜Ｃ25アルキル、−ＣＲ11Ｒ12−（ＣＨ2）m−Ａ6、シアノ、ハロゲン、−ＯＲ29、−Ｓ（Ｏ）pＲ30、またはフェニル（Ｃ1〜Ｃ8アルキルまたはＣ1〜Ｃ8アルコキシで１〜３回置換されていてもよい）を表し、ここで、Ｒ29は、Ｃ1〜Ｃ25アルキル、Ｃ5〜Ｃ12シクロアルキル、−ＣＲ11Ｒ12−（ＣＨ2）m−Ｐｈ、Ｃ6〜Ｃ24アリール、または飽和もしくは不飽和複素環基（環内原子を５〜７個含み、炭素原子と、窒素、酸素および硫黄からなる群から選択されるヘテロ原子１〜３個とからなる）を表し、Ｒ30は、Ｃ1〜Ｃ25アルキル、Ｃ5〜Ｃ12シクロアルキル、または−ＣＲ11Ｒ12−（ＣＨ2）m−Ｐｈを表し、Ｒ28は、Ｃ2〜Ｃ20ヘテロアリールまたはＣ6〜Ｃ24アリールを表し、ｐは、０、１、２または３を表し、ｍおよびｎは、０、１、２、３または４を表す〕を表す〕により表されるジケトピロロピロール（ＤＰＰ）である。
【００７５】
Ｒ13およびＲ14は、互いに独立して、好ましくは、Ｃ1〜Ｃ8アルキル、Ｃ5〜Ｃ12シクロアルキル（Ｃ1〜Ｃ8アルキルおよび／またはＣ1〜Ｃ8アルコキシで１〜３回置換されていてもよい）、フェニルまたは１−もしくは２−ナフチル（Ｃ1〜Ｃ8アルキルおよび／またはＣ1〜Ｃ8アルコキシで１〜３回置換されていてもよい）、あるいは−ＣＲ11Ｒ12−（ＣＨ2）m−Ａ6（式中、Ｒ11およびＲ12は、水素を表し、Ａ6は、Ｃ1〜Ｃ8アルキルおよび／またはＣ1〜Ｃ8アルコキシで１〜３回置換されていてもよい、フェニルまたは１−もしくは２−ナフチルを表し、ｍは、０または１を表す）を表す。
【００７６】
Ａ4およびＡ5は、互いに独立して、好ましくは、
【００７７】
【化４９】
2008505240.tif 000032
【００７８】
（式中、Ｒ25は、Ｃ1〜Ｃ8アルキル、フェニル、１−または２−ナフチルである）を表す。  
【００７９】
この実施形態において、ホスト発色団は、あるいは、ＷＯ２００４／０９００４６に記載された「複素環式」ジケトピロロピロール（ＤＰＰ）であり、特に式（IV）：
【００８０】
【化５０】
2008505240.tif 000033
【００８１】
〔式中、
Ｒ53およびＲ54は、同一または異なっていてもよく、Ｃ1〜Ｃ25アルキル基（フッ素、塩素または臭素により置換されていてもよい）、アリル基（Ｃ1〜Ｃ4アルキルで１〜３回置換されていてもよい）、シクロアルキル基、シクロアルキル基（Ｃ1〜Ｃ4アルキル、ハロゲン、ニトロ、またはシアノで１〜３回置換されていてもよいフェニルにより１または２回縮合されていてもよい）、アルケニル基、シクロアルケニル基、アルキニル基、ハロアルキル基、ハロアルケニル基、ハロアルキニル基、ケトン基、アルデヒド基、エステル基、カルバモイル基、ケトン基、シリル基、シロキサニル基、Ａ8または−ＣＲ60Ｒ61−（ＣＨ2）m−Ａ8〔式中、
Ｒ60およびＲ61は、互いに独立して、水素、Ｃ1〜Ｃ4アルキル、またはフェニル（Ｃ1〜Ｃ4アルキルで１〜３回置換されていてもよい）を表し、
Ａ8は、アリールまたはヘテロアリール、特にフェニルまたは１−もしくは２−ナフチル（Ｃ1〜Ｃ8アルキルおよび／またはＣ1〜Ｃ8アルコキシで１〜３回置換されていてもよい）を表し、
ｍは、０、１、２、３または４を表す〕から選択され、
Ａ6およびＡ7は、互いに独立して、
【００８２】
【化５１】
2008505240.tif 000034
【００８３】
〔式中、Ｒ55は、水素原子、Ｃ1〜Ｃ12アルキル基、Ｃ1〜Ｃ8アルコキシ基、または式：
【００８４】
【化５２】
2008505240.tif 000035
【００８５】
（式中、Ｒ57、Ｒ58およびＲ59は、互いに独立して、水素、Ｃ1〜Ｃ8アルキルまたはＣ1〜Ｃ8アルコキシを表す）で示される基であり、
Ｒ56は、水素またはＣ1〜Ｃ8アルキルを表す〕から選択される〕により表されるジケトプロロピロール（ＤＰＰ）である。
【００８６】
好ましくはＲ53およびＲ54は、互いに独立して、Ｃ1〜Ｃ14アルキル、Ｃ5〜Ｃ12シクロアルキル、特にシクロヘキシル（Ｃ1〜Ｃ8アルキルおよび／またはＣ1〜Ｃ8アルコキシで１〜３回置換されていてもよい）、Ｃ5〜Ｃ12シクロアルキル、特にシクロヘキシル（Ｃ1〜Ｃ4アルキル、ハロゲン、ニトロ、またはシアノで１〜３回置換されていてもよいフェニルにより１または２回縮合されていてもよい）、フェニルまたは１−もしくは２−ナフチル（Ｃ1〜Ｃ8アルキルおよび／またはＣ1〜Ｃ8アルコキシで１〜３回置換されていてもよい）、あるいは−ＣＲ60Ｒ61−（ＣＨ2）m−Ａ8（式中、Ｒ60およびＲ61は、水素を表し、Ａ8は、Ｃ1〜Ｃ8アルキルおよび／またはＣ1〜Ｃ8アルコキシで１〜３回置換されていてもよい、フェニルまたは１−もしくは２−ナフチルを表し、ｍは、０または１を表す）から選択される。
【００８７】
ホスト発色団として特に好ましいのは、以下に列挙する、式IIIまたはIVにより表されるＤＰＰ化合物である。
【００８８】
【表４】
2008505240.tif 000036
2008505240.tif 000037
2008505240.tif 000038
2008505240.tif 000039
2008505240.tif 000040
【００８９】
ゲスト発色団に対するホスト発色団の重量比は、一般に、５０：５０〜９９．９９：０．０１、好ましくは９０：１０〜９９．９９：０．０１、より好ましくは９５：５〜９９．９：０．１、最も好ましくは９８：２〜９９．９：０．１である。
【００９０】
特に好ましい本発明のホスト／ゲスト組成物およびその誘導体は、ホストとして、
【００９１】
【化５３】
2008505240.tif 000041
【００９２】
、Ａｌｑ3およびその誘導体、Ｚｎｑ2、Ｚｎ（ＯＸ）2、Ｚｎ（ＢＴＺ）2、ＢｅＢｑ2、Ｂｅ（５Ｆｌａ）2、Ｂａｌｑ2、ＡｌＰｈ3、Ｚｎ（ＯＤＺ）2、Ｚｎ（ＴＤＺ）2、Ｚｎ（ＰｈＰｙ）2、Ｚｎ（ＢＩＺ）、Ａｌｐｑ3、Ａｌ（ＯＤＺ）3、Ｚｎ（ＮＯＤ）2、Ｚｎ（Ｐｈｑ）2、またはＺｎ（ＮＯＯＤ）2を、そしてゲストとして式Ｉで示されるキナクリドン化合物を含む。
【００９３】
加えて、ホスト／ゲスト組成物は、場合により、別のドーパントとしての他の公知の蛍光化合物、例えば、ルブレンおよびペリレンなどの芳香族炭化水素の縮合誘導体；ピリジノチアジアゾール、ピラゾロピリジンおよびナフタリミド誘導体などの縮合複素環；Ｅｕ、ＩｒまたはＰｔ錯体などの希土類元素錯体；ＥＰ−Ａ−１，２５３，１５１、ＪＰ２００１  ２５７０７７、ＪＰ２００１  ２５７０７８、およびＪＰ２００１  ２９７８８１に開示された、亜鉛ポルフィリン、ローダミン、デアザフラビン誘導体、クマリン誘導体、フェノキサゾン、キナクリドン、ジシアノエテニルアレーン、またはピロメテン金属錯体を一緒に用いてもよい。
【００９４】
式Ｉで示される化合物は、基：Ｒ4、Ｒ4'、Ｒ5およびＲ5'の少なくとも１つが、ハロゲン、好ましくは、ＣｌまたはＢｒである、キナクリドン化合物（Ｖ）：
【００９５】
【化５４】
2008505240.tif 000042
【００９６】
を、場合により、例えばＷＯ９９／４７４７４に記載された触媒（例えば［（アリル）ＰｄＢｒ（Ｐ（ｉＰｒ）3）］）の存在下、（無水）有機溶媒（例えばｏ−オキシレン）および（無水）塩基（例えばナトリウムtert−ブトキシド）の存在下で、通常は１００〜２２０℃の範囲の温度で求核剤：ＨＮＡｒ1Ａｒ2と反応させることを含む方法により製造することができる。
【００９７】
式Ｖで示される化合物は、式（VI）：
【００９８】
【化５５】
2008505240.tif 000043
【００９９】
で示される化合物を、有機溶媒（例えば乾燥Ｎ−メチルピロリドン（ＮＭＰ））中で、塩基（例えば水素化ナトリウム）の存在下、基：Ｒ4、Ｒ4'、Ｒ5およびＲ5'の少なくとも１つが、ハロゲン、好ましくは、ＩまたはＢｒであるハロゲン化合物：Ｒ1−Ｘと反応させることにより製造することができる。式VIで示される化合物は、市販されているが（例えば、C. I. Pigment Red 202またはC. I. Pigment Red 209）、または最先端技術で公知の手順により、もしくはその手順と同様に製造することができるが、例えばＥＰ−Ａ−９３３９７２を参照されたい。
【０１００】
用語「ハロゲン」は、フッ素、塩素、臭素およびヨウ素を意味する。
【０１０１】
Ｃ1〜Ｃ25アルキルは、通常、直鎖状または分枝状の（可能な限り）、メチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチル、２−エチルヘキシル、ｎ−ノニル、デシル、ウンデシル、ドデシル、テトラデシル、ペンタデシル、ヘキサデシル、ヘプタデシル、オクタデシル、エイコシル、ヘンエイコシル、ドコシル、テトラコシル、またはペンタデシルであり、好ましくは、Ｃ1〜Ｃ8アルキル、例えば、メチル、エチル、ｎ−プロピル、イソプロピル、ｎ−ブチル、sec−ブチル、イソブチル、tert−ブチル、ｎ−ペンチル、２−ペンチル、３−ペンチル、２，２−ジメチルプロピル、ｎ−ヘキシル、ｎ−ヘプチル、ｎ−オクチル、１，１，３，３−テトラメチルブチルおよび２−エチルヘキシルであり、より好ましくは、Ｃ1〜Ｃ4アルキル、例えば、代表的には、メチル、エチル、ｎ−プロピル、イソプロピル、ｎ−ブチル、sec−ブチル、イソブチル、tert−ブチルである。
【０１０２】
用語「ハロアルキル（またはハロゲン置換されたアルキル）、ハロアルケニルおよびハロアルキニル」は、上述のアルキル基、アルケニル基およびアルキニル基をハロゲンで部分置換または全置換することにより得られる基、例えばトリフルオロメチルを意味する。「アルデヒド基、ケトン基、エステル基、カルバモイル基およびアミノ基」は、アルキル基、シクロアルキル基、アリール基、アラルキル基、または複素環基により置換されたものが挙げられ、該アルキル基、シクロアルキル基、アリール基、アラルキル基、および複素環基は、非置換または置換されていてもよい。用語「シリル基」は、式：−ＳｉＲ62Ｒ63Ｒ64（式中、Ｒ62、Ｒ63、およびＲ64は、互いに独立して、Ｃ1〜Ｃ8アルキル基（特にＣ1〜Ｃ4アルキル基）、Ｃ6〜Ｃ24アリール基、またはＣ7〜Ｃ12アラルキル基である）で示される基、例えばトリメチルシリル基を意味する。用語「シロキサニル基」は、式：−Ｏ−ＳｉＲ62Ｒ63Ｒ64（式中、Ｒ62、Ｒ63およびＲ64は、先に定義したとおりである）で示される基、例えばトリメチルシロキサニル基を意味する。
【０１０３】
Ｃ1〜Ｃ8アルコキシの例は、メトキシ、エトキシ、ｎ−プロポキシ、イソプロポキシ、ｎ−ブトキシ、sec−ブトキシ、イソブトキシ、tert−ブトキシ、ｎ−ペントキシ、２−ペントキシ、３−ペントキシ、２，２−ジメチルプロポキシ、ｎ−ヘキソキシ、ｎ−ヘプトキシ、ｎ−オクトキシ、１，１，３，３−テトラメチルブトキシおよび２−エチルヘキソキシであり、好ましくはＣ1〜Ｃ4アルコキシ、例えば代表的には、メトキシ、エトキシ、ｎ−プロポキシ、イソプロポキシ、ｎ−ブトキシ、sec−ブトキシ、イソブトキシ、tert−ブトキシである。用語「アルキルチオ基」は、エーテル結合の酸素原子が硫黄原子に置換されていること以外はアルコキシ基と同じ基を意味する。
【０１０４】
用語「アリール基」は、代表的には、Ｃ6〜Ｃ24アリール、例えば、フェニル、ペンタレニル、インデニル、アズレニル、１−ナフチル、２−ナフチル、４−ビフェニリル、ａｓ−インダセニル、ｓ−インダセニル、アセナフチレニル、フェナントリル、テルフェニル、ピレニル、２−もしくは９−フルオレニル、フルオランテニル、アセフェナントリレニル、アセアントリレニル、トリフェニレニル、ピレニル、またはアントラセニルであり、好ましくはＣ6〜Ｃ12アリール、例えば、フェニル、１−ナフチル、２−ナフチルまたは４−ビフェニリルであり、非置換または置換されていてもよい。
【０１０５】
用語「アラルキル基」は、代表的にはＣ7〜Ｃ24アラルキル、例えば、ベンジル、２−ベンジル−２−プロピル、β−フェニルエチル、α，α−ジメチルベンジル、ω−フェニルブチル、ω，ω−ジメチル−ω−フェニルブチル、ω−フェニルドデシル、ω−フェニルオクタデシル、ω−フェニルエイコシル、またはω−フェニルドコシルであり、好ましくはＣ7〜Ｃ18アラルキル、例えば、ベンジル、２−ベンジル−２−プロピル、β−フェニルエチル、α，α−ジメチルベンジル、ω−フェニルブチル、ω，ω−ジメチル−ω−フェニルブチル、ω−フェニルドデシル、またはω−フェニルオクタデシルであり、特に好ましくはＣ7〜Ｃ12アラルキル、例えば、ベンジル、２−ベンジル−２−プロピル、β−フェニルエチル、α，α−ジメチルベンジル、ω−フェニルブチルまたはω，ω−ジメチル−ω−フェニルブチルであり、ここで、脂肪族炭化水素基および芳香族炭化水素基は、両者とも非置換または置換されていてもよい。
【０１０６】
用語「アリールエーテル基」は、代表的には、Ｃ6〜Ｃ24アリールオキシ基、いわゆる−Ｏ−Ｃ6〜Ｃ24アリールであり、例えばフェノキシまたは４−メトキシフェニルである。用語「アリールチオエーテル基」は、代表的には、Ｃ6〜Ｃ24アリールチオ基、いわゆる−Ｓ−Ｃ6〜Ｃ24アリールであり、例えばフェニルチオまたは４−メトキシフェニルチオである。用語「カルバモイル基」は、代表的にはＣ1〜Ｃ18カルバモイル基、好ましくはＣ1〜Ｃ8カルバモイル基であり、非置換または置換されていてもよく、例えば、カルバモイル、メチルカルバモイル、エチルカルバモイル、ｎ−ブチルカルバモイル、tert−ブチルカルバモイル、ジメチルカルバモイルオキシ、モルホリノカルバモイルまたはピロリジノカルバモイルである。
【０１０７】
用語「シクロアルキル基」は、代表的には、Ｃ5〜Ｃ12シクロアルキル、例えば、シクロペンチル、シクロヘキシル、シクロヘプチル、シクロオクチル、シクロノニル、シクロデシル、シクロウンデシル、シクロドデシルであり、好ましくは、シクロペンチル、シクロヘキシル、シクロヘプチル、またはシクロオクチルであり、非置換または置換されていてもよい。用語「シクロアルケニル基」は、二重結合を１箇所以上含む不飽和脂肪族炭化水素基、例えば、シクロペンテニル、シクロペンタジエニル、シクロヘキセニルなどを意味し、非置換または置換されていてもよい。該シクロアルキル基、特にシクロヘキシル基は、Ｃ1〜Ｃ4アルキル、ハロゲンおよびシアノで１〜３回置換されていてもよいフェニルにより１または２回縮合されていてもよい。そのような縮合シクロヘキシル基の例は、
【０１０８】
【化５６】
2008505240.tif 000044
【０１０９】
特に、
【０１１０】
【化５７】
2008505240.tif 000045
【０１１１】
（式中、Ｒ51、Ｒ52、Ｒ53、Ｒ54、Ｒ55およびＲ56は、互いに独立して、Ｃ1〜Ｃ8アルキル、Ｃ1〜Ｃ8アルコキシ、ハロゲンおよびシアノであり、特に水素である）である。
【０１１２】
用語「ヘテロアリールまたは複素環基」は、環内原子が５〜７個で、窒素、酸素または硫黄が可能なヘテロ原子である環であり、代表的には、原子５〜１８個と、共役π電子を少なくとも６個有する不飽和の複素環基、例えば、チエニル、ベンゾ［ｂ］チエニル、ジベンゾ［ｂ，ｄ］チエニル、チアントレニル、フリル、フルフリル、２Ｈ−ピラニル、ベンゾフラニル、イソベンゾフラニル、ジベンゾフラニル、フェノキシチエニル、ピロリル、イミダゾリル、ピラゾリル、ピリジル、ビピリジル、トリアジニル、ピリミジニル、ピラジニル、ピリダジニル、インドリジニル、イソインドリル、インドリル、インダゾリル、プリニル、キノリジニル、キノリル、イソキノリル、フタラジニル、ナフチリジニル、キノキサリニル、キナゾリニル、シンノリニル、プテリジニル、カルバゾリル、カルボリニル、ベンゾトリアゾリル、ベンゾキサゾリル、フェナントリジニル、アクリジニル、ペリミジニル、フェナントロリニル、フェナジニル、イソチアゾリル、フェノチアジニル、イソキサゾリル、フラザニル、またはフェノキサジニルであり、好ましくは上述の単環式または二環式複素環基である。
【０１１３】
アルキルアミノ基、ジアルキルアミノ基、アルキルアリールアミノ基、アリールアミノ基およびジアリール基における用語「アリール」および「アルキル」は、代表的には、それぞれ、Ｃ1〜Ｃ25アルキルおよびＣ6〜Ｃ24アリールである。
【０１１４】
上述の基は、Ｃ1〜Ｃ8アルキル、ヒドロキシル基、メルカプト基、Ｃ1〜Ｃ8アルコキシ、Ｃ1〜Ｃ8アルキルチオ、ハロゲン、ハロ−Ｃ1〜Ｃ8アルキル、シアノ基、アルデヒド基、ケトン基、カルボキシル基、エステル基、カルバモイル基、アミノ基、ニトロ基、シリル基、またはシロキサニル基により置換されていてもよい。
【０１１５】
本発明は、更に、陽極と陰極の間に本発明の式Ｉで示される化合物または組成物を有し、電気エネルギーの作用により発光する電界発光装置に関する。
【０１１６】
近年の有機電界発光装置の代表的構成は、
（ｉ）陽極／正孔輸送層／電子輸送層／陰極（本発明の化合物または組成物を、正孔輸送化合物もしくは組成物のいずれかとして用い、それを活用して発光層および正孔輸送層を形成させるか、または電子輸送化合物もしくは組成物として用い、それを活用して発光層および電子輸送層を形成してもよい）
（ii）陽極／正孔輸送層／発光層／電子輸送層／陰極（該化合物または組成物が、構成において正孔輸送性または電子輸送性を示すかどうかに関わらず、それらが発光層を形成する）
（iii）陽極／正孔注入層／正孔輸送層／発光層／電子輸送層／陰極、
（iv）陽極／正孔輸送層／発光層／正孔阻止層／電子輸送層／陰極、
（ｖ）陽極／正孔注入層／正孔輸送層／発光層／正孔阻止層／電子輸送層／陰極、
（vi）陽極／発光層／電子輸送層／陰極、
（vii）陽極／発光層／正孔阻止層／電子輸送層／陰極、
（viii）発光材料を単独で、または発光材料と、正孔輸送層、正孔ブロッキング層および／または電子輸送層のいずれかの材料との組合せを含む単層、ならびに
（ix）発光層が（viii）に定義した単層である、（ii）〜（vii）に記載された多層構造、
である。
【０１１７】
本発明の化合物および組成物は、原則として、いずれの有機層（例えば、正孔輸送層、発光層、または電子輸送層）に用いてもよいが、好ましくは、発光層中の発光材料として用いる。
【０１１８】
薄層型電界発光装置は、通常、主として電極対と、その間の少なくとも１層の電荷輸送層とからなる。通常、２層の電荷輸送層と、１層の正孔輸送層（陽極の隣り）と、電子輸送層（陰極の隣り）とが存在する。それらのうちのいずれか１層が、正孔輸送材料または電子輸送材料としての性質に応じて、発光材料としての無機または有機蛍光物質を含む。発光材料を正孔輸送層と電子輸送層の間の別の層として用いるのも一般的である。上述の装置構造において、正孔注入層が陽極と正孔輸送層との間に構成し、そして／または正孔阻止層が発光層と電子輸送層の間に構成することで、発光層中の正孔および電子密度が最大になり、電荷再結合の効率が大きくなり、発光が強くなる。
【０１１９】
該装置は、複数の方法で製造することができる。通常、真空蒸発を製造に利用する。好ましくは、室温に保持した、上記構成では陽極として作用する市販の酸化インジウムスズ（ＩＴＯ）ガラス基板上に、上記順序で有機相を積層する。膜厚は、好ましくは１〜１０，０００nm、より好ましくは１〜５，０００nm、より好ましくは１〜１，０００nm、より好ましくは１〜５００nmの範囲内である。陰極金属、例えば層が５０〜２００nmの範囲内のＭｇ／Ａｇ合金、二元的Ｌｉ−ＡｌまたはＬｉＦ−Ａｌ系を、有機層の上部に積層させる。蒸着時の真空は、好ましくは０．１３３３Pa（１×１０-3トール）未満、より好ましくは１．３３３×１０-3Pa（１×１０-5トール）未満、より好ましくは１．３３３×１０-4Pa（１×１０-6トール）未満である。
【０１２０】
陽極としては、高い仕事関数を有する通常の陽極材料、例えば金属（金、銀、銅、アルミニウム、インジウム、鉄、亜鉛、スズ、クロム、チタン、バナジウム、コバルト、ニッケル、鉛、マンガン、タングステンなど）、金属合金（例えば、マグネシウム／銅、マグネシウム／銀、マグネシウム／アルミニウム、アルミニウム／インジウムなど）、半導体（例えば、Ｓｉ、Ｇｅ、ＧａＡｓなど）、金属酸化物（例えば酸化インジウムスズ（ＩＴＯ）、ＺｎＯなど）、金属化合物（例えばＣｕＩなど）、そして更に、導電性ポリマー（例えば、ポリアセチレン、ポリアニリン、ポリチオフェン、ポリピロール、ポリパラフェニレンなど）、好ましくはＩＴＯ、最も好ましくは基板としてのガラス上のＩＴＯを用いることができる。これらの電極材料のうち、金属、金属合金、金属酸化物、および金属化合物は、例えば、スパッタリング法により電極に変換することができる。金属または金属合金を電極の材料として用いる場合、真空蒸着法により電極を形成させることができる。金属または金属合金を、電極を形成させる材料として用いる場合、更に、化学めっき法により電極を形成させることができる（例えば、Handbook of Electrochemistry, pp 383-387, Maruzen, 1985を参照）。導電性ポリマーを用いる場合には、既に導電性コーティングを施した基板に、陽極酸化重合法で薄膜に形成させることにより、電極を製造することができる。基板上に形成させる電極の厚さは、特定の値に限定されないが、基板を発光板として用いる場合には、電極の厚さは好ましくは１nm〜３００nmの範囲内、より好ましくは５〜２００nmの範囲内にすることで、透過性が確保される。
【０１２１】
好ましい実施形態において、ＩＴＯを基板上で用い、ＩＴＯ膜厚は１０nm（１００Å）〜１μ（１００００Å）、好ましくは２０nm（２００Å）〜５００nm（５０００Å）の範囲内である。一般にＩＴＯ薄膜のシート抵抗は、１００Ω／ｃｍ2以下、好ましくは５０Ω／ｃｍ2以下の範囲内で選択する。
【０１２２】
そのような陽極は、日本の製造メーカー（例えば、Geomatech Co. Ltd., Sanyo Vacuum Co. Ltd., Nippon Sheet Glass Co. Ltd.）から市販されている。
【０１２３】
基板として、導電性材料または電気的絶縁材料のいずれかを用いてもよい。導電性基板を用いる場合には、発光層または正孔輸送層をそこに直接形成させるが、電気的絶縁基板を用いる場合には、最初にそこに電極を形成させ、その後、発光層または正孔輸送層を重ね合わせる。
【０１２４】
基板は、透明、半透明または不透明のいずれであってもよい。しかし、基板を指示板（indicating plane）として用いる場合、基板は透明または半透明でなければならない。
【０１２５】
透明で電気的絶縁基板は、例えば、無機化合物（例えば、ガラス、水晶など）、有機ポリマー化合物（例えば、ポリエチレン、ポリプロピレン、ポリメチルメタクリラート、ポリアクリロニトリル、ポリエステル、ポリカーボナート、ポリ塩化ビニル、ポリビニルアルコール、ポリビニルアセタートなど）である。これらの基板それぞれに、上記の方法の一つで電極を設けることにより、基板を透明の導電性基板に変換することができる。
【０１２６】
半透明の電気的絶縁基板の例は、無機化合物（例えば、アルミナ、ＹＳＺ（イットリウム安定化ジルコニア）など、有機ポリマー化合物（例えば、ポリエチレン、ポリプロピレン、ポリスチレン、エポキシ樹脂など）である。これらの基板それぞれに、上記の方法の一つで電極を設けることにより、基板を半透明の導電性基板に変換することができる。
【０１２７】
不透明導電性基板の例は、金属（例えば、アルミニウム、インジウム、鉄、ニッケル、亜鉛、スズ、クロム、チタン、銅、銀、金、白金など）、様々な電気めっき金属、金属合金（例えば、ブロンズ、ステンレス鋼など）、半導体（例えば、Ｓｉ、Ｇｅ、ＧａＡｓなど）、導電性ポリマー（例えば、ポリアニリン、ポリチオフェン、ポリピロール、ポリアセチレン、ポリパラフェニレンなど）である。
【０１２８】
基板は、先に列挙した基板材料の一つを所望の寸法に形成させることにより得られる。基板が平滑面を有することが好ましい。粗面を有しているとしても、２０μm以上の曲率を有し凹凸が少ないなら、実際の使用には問題が生じない。基板の厚さについては、十分な機械的強度が確保される限り制限はない。
【０１２９】
陰極として、低い仕事関数を有する通常の陰極材料、例えば、アルカリ金属、アルカリ土類金属、第１３族元素、銀、銅、および合金、またはそれらの混合物（例えば、ナトリウム、リチウム、カリウム、カルシウム、フッ化リチウム（ＬｉＦ）、ナトリウム−カリウム合金、マグネシウム、マグネシウム−銀合金、マグネシウム−銅合金、マグネシウム−アルミニウム合金、マグネシウム−インジウム合金、アルミニウム、アルミニウム−酸化アルミニウム合金、アルミニウム−リチウム合金、インジウム、カルシウム）、および導電性ポリマーなどのＥＰ−Ａ４９９０１１に例示された材料（例えば、ポリピロール、ポリチオフェン、ポリアリニン、ポリアセチレンなど）、好ましくは、Ｍｇ／Ａｇ合金、ＬｉＦ−ＡｌまたはＬｉ−Ａｌ組成物を用いることができる。
【０１３０】
好ましい実施形態において、マグネシウム−銀合金、マグネシウムと銀との混合物、リチウム−アルミニウム合金、フッ化リチウム−アルミニウム合金、またはリチウムとアルミニウムとの混合物を、１０nm（１００Å）〜１μm（１００００Å）、好ましくは２０nm（２００Å）〜５００nm（５０００Å）の範囲内の膜厚で用いてもよい。
【０１３１】
そのような陰極を、先に記載した公知の真空蒸着法により、前述の電子輸送層に蒸着してもよい。
【０１３２】
本発明の好ましい実施形態において、正孔輸送層と電子輸送層の間に発光層を用いてもよい。通常、正孔輸送層上に薄膜を形成させることにより、発光層を製造する。
【０１３３】
前記薄膜を形成させる方法としては、例えば、真空蒸着法、スピンコート法、キャスト法、Langmuir-Blodgett（ＬＢ）法などがある。これらの方法のうち、真空蒸着法、スピンコート法、およびキャスト法が、操作の容易さおよび費用の面で特に好ましい。
【０１３４】
真空蒸着法により、組成物を用いた薄膜を形成させる場合、真空蒸着を実施する条件は、通常、該化合物の性質、形状および結晶状態に大きく依存する。しかし、最適条件は、通常、以下のとおりである：加熱ボートの温度：１００〜４００℃；基板の温度：−１００〜３５０℃；圧力：１．３３×１０4Ｐａ（１×１０2トール）〜１．３３×１０-4Ｐａ（１×１０-6トール）；および蒸着速度１pm〜６nm／秒。
【０１３５】
有機ＥＬ素子においては、発光層の厚さが、発光性を決定する因子の一つである。例えば、発光層が十分に厚くない場合、前記発光層をはさんだ２電極の間で容易に短絡が起こる可能性があり、それゆえＥＬ発光は得られない。その一方で、発光層が極度に厚い場合、電気抵抗が高くなり、発光層の内部で大きな電位降下が起こるため、ＥＬ発光の限界電位が上昇する。したがって、有機発光層の厚さは、５nm〜５μmの範囲、好ましくは１０nm〜５００nmの範囲に限定される。
【０１３６】
スピンコート法、キャスト法、およびインクジェットプリント法を用いて発光層を形成させる場合、適切な有機溶媒（例えば、ベンゼン、トルエン、キシレン、テトラヒドロフラン、メチルテトラヒドロフラン、Ｎ，Ｎ−ジメチルホルムアミド、ジクロロメタン、ジメチルスルホキシドなど）中に０．０００１〜９０重量％の濃度で組成物を溶解することにより調製した溶液を用いて、コーティングを実施してもよい。濃度が９０重量％を超える場合、溶液は通常、非常に粘性になり、滑らかで均質な薄膜が形成されなくなる。その一方で、濃度が０．０００１重量％未満であると、薄膜を形成させる効率が非常に低くなり、経済的でなくなる。したがって、組成物の好ましい濃度は、０．０１〜８０重量％の範囲内である。
【０１３７】
上記スピンコート法またはキャスト法を用いる場合、発光層を形成させる溶液にポリマー結合剤を添加することにより、得られた層の均質性および機械的強度を更に改善させることができる。原則として、組成物を溶解させる溶媒に可溶性であるなら、いずれのポリマー結合剤を用いてもよい。そのようなポリマー結合剤の例は、ポリカーボナート、ポリビニルアルコール、ポリメタクリラート、ポリメチルメタクリラート、ポリエステル、ポリビニルアセタート、エポキシ樹脂などである。しかし、ポリマー結合剤および組成物を構成する固形分が９９重量％を超える場合、通常、溶液の流動性が非常に低くなり、均質性に優れた発光層を形成させることができない。その一方で、組成物の含量が、ポリマー結合剤よりも実質的に少ない場合、前記層の電気抵抗が非常に大きくなり、高電圧を加えなければ発光しない。したがって組成物に対するポリマー結合剤の好ましい比は、１０：１〜１：５０（重量）の範囲内で選択され、溶液中の両成分からなる固形分は、好ましくは０．０１〜８０重量％の範囲内であり、より好ましくは０．１〜６０重量％の範囲内である。
【０１３８】
正孔輸送層としては、公知の有機正孔輸送化合物、例えば、ポリビニルカルバゾール：
【０１３９】
【化５８】
2008505240.tif 000046
【０１４０】
、J. Amer. Chem. Soc. 90 (1968) 3925に開示されたＴＰＤ化合物：
【０１４１】
【化５９】
2008505240.tif 000047
【０１４２】
（式中、Ｑ1およびＱ2は、それぞれ、水素原子またはメチル基を表す）、
J. Appl. Phys. 65(9) (1989) 3610に開示された化合物：
【０１４３】
【化６０】
2008505240.tif 000048
【０１４４】
スチルベンを基にした化合物：
【０１４５】
【化６１】
2008505240.tif 000049
【０１４６】
（式中、ＴおよびＴ1は、有機基を表す）、
ヒドラゾンを基にした化合物：
【０１４７】
【化６２】
2008505240.tif 000050
【０１４８】
（式中、Ｒx、ＲyおよびＲzは、有機基を表す）、
などを用いてもよい。
【０１４９】
正孔輸送材料として用いられる化合物は、先に列挙した化合物に限定されない。正孔を輸送する性質を有する化合物（例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換されたカルコン誘導体、オキサゾール誘導体、スチルベニルアントラセン誘導体、フルオレノン誘導体、ヒドラゾン誘導体、スチルベン誘導体、アニリン誘導体のコポリマー、ＰＥＤＯＴ（ポリ（３，４−エチレンジオキシチオフェン））およびその誘導体、導電性オリゴマー、特にチオフェンオリゴマー、ポルフィリン化合物、芳香族第三級アミン化合物、スチルベニルアミン化合物など）はいずれも、正孔輸送材料として用いることができる。
【０１５０】
特に、芳香族第三級アミン化合物、例えば、Ｎ，Ｎ，Ｎ'，Ｎ'−テトラフェニル−４，４'−ジアミノビフェニル、Ｎ，Ｎ'−ジフェニル−Ｎ，Ｎ'−ビス（３−メチルフェニル）−４，４'−ジアミノビフェニル（ＴＰＤ）、２，２'−ビス（ジ−ｐ−トリルアミノフェニル）プロパン、１，１'−ビス（４−ジ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ'−ジフェニル−Ｎ，Ｎ'−ジ（４−メトキシフェニル）−４，４'−ジアミノビフェニル、Ｎ，Ｎ，Ｎ'，Ｎ'−テトラフェニル−４，４'−ジアミノジフェニルエーテル、４，４'−ビス（ジフェニルアミノ）クアテルフェニル、Ｎ，Ｎ，Ｎ−トリ（ｐ−トリル）アミン、４−（ジ−ｐ−トリルアミノ）−４'−［４−（ジ−ｐ−トリルアミノ）スチリル］スチルベン、４−Ｎ，Ｎ−ジフェニルアミノ−（２−ジフェニルビニル）ベンゼン、３−メトキシ−４'−Ｎ，Ｎ−ジフェニルアミノスチルベン、Ｎ−フェニルカルバゾールなどが用いられる。
【０１５１】
その上、ＵＳ−Ｂ−５，０６１，５６９に開示された４，４−ビス［Ｎ−（１−ナフチル）−Ｎ−フェニルアミノ］ビフェニル、およびＥＰ−Ａ５０８，５６２に開示された、トリフェニルアミンの３単位が窒素原子に結合した化合物（例えば４，４'，４''−トリス［Ｎ−（３−メチルフェニル）−Ｎ−フェニルアミノ］トリフェニルアミンを用いてもよい。
【０１５２】
陽極上に正孔輸送材料を少なくとも１種含む有機薄膜を製造することにより、正孔輸送層を形成させることができる。正孔輸送層は、真空蒸着法、スピンコート法、キャスト法、インクジェットプリント法、ＬＢ法などにより形成させることができる。これらの方法のうち、真空蒸着法、スピンコート法、およびキャスト法が、容易さおよび費用の面で特に好ましい。
【０１５３】
真空蒸着法を用いる場合、蒸着の条件は、発光層の形成で記載されたものと同様の手法で選択してもよい（先を参照）。正孔輸送材料を１種以上含む正孔輸送層を形成させることが望ましい場合、所望の化合物を用いた同時蒸発法（coevaporation method）を利用してもよい。
【０１５４】
スピンコート法またはキャスト法により正孔輸送層を形成させる場合、発光層の形成で記載した条件下で層を形成させてもよい（先を参照）。
【０１５５】
発光層を形成させる場合と同様に、結合剤、および少なくとも１種の正孔輸送材料を含む溶液を利用すれば、より滑らかでより均質な正孔輸送層を形成させることができる。そのような溶液を用いたコーティングは、発光層に関して記載したものと同様の手法で実施してもよい。少なくとも１種の正孔輸送材料を溶解させる溶媒に可溶性であるなら、いずれのポリマー結合剤を用いてもよい。適切なポリマー結合剤、および適切で好ましい濃度の例は、発光層に形成を記載した際に示している。
【０１５６】
正孔輸送層の厚さは、好ましくは０．５〜１０００nm、好ましくは１〜１００nm、より好ましくは２〜５０nmの範囲内で選択する。
【０１５７】
正孔注入材料としては、公知の有機正孔輸送化合物、例えばＪＰ６４−７６３５に記載した、無金属フタロシアニン（Ｈ2Ｐｃ）、銅−フタロシアニン（Ｃｕ−Ｐｃ）およびそれらの誘導体などを用いてもよい。更に、該正孔輸送層よりも低いイオン化電位を有する、先の正孔輸送材料として定義した芳香族アミンの幾つかを用いてもよい。
【０１５８】
陽極層と正孔輸送層の間に、正孔注入材料を少なくとも１種含む有機薄膜を製造することにより、正孔注入層を形成させることができる。正孔注入層は、真空蒸着法、スピンコート法、キャスト法、ＬＢ法などにより形成させることができる。層の厚さは、好ましくは５nm〜５μm、より好ましくは１０nm〜１００nmである。
【０１５９】
電子輸送材料は、高い電子注入効率（陰極から）および高い電子移動度を有していなければならない。以下の材料は、電子輸送材料の例示となり得る：トリス（８−ヒドロキシキノリナト）−アルミニウム（III）およびその誘導体、ビス（１０−ヒドロキシベンゾ［ｈ］キノリノラト）ベリリウム（II）およびその誘導体、オキサジアゾール誘導体（例えば２−（４−ビフェニル）−５−（４−tert−ブチルフェニル）−１，３，４−オキサジアゾール）およびその二量体系（例えば１，３−ビス（４−tert−ブチルフェニル−１，３，４−オキサジアゾリル）ビフェニレンおよび１，３−ビス（４−tert−ブチルフェニル−１，３，４−オキサジアゾリル）フェニレン）、ジオキサゾール誘導体、トリアゾール誘導体、クマリン誘導体、イミダゾピリジン誘導体、フェナントロリン誘導体、またはAppl. Phys. Lett. 48(2) (1986) 183に開示されたペリレンテトラカルボン酸誘導体。
【０１６０】
正孔輸送層または発光層上に、電子輸送材料を少なくとも１種含む有機薄膜を製造させることにより、電子輸送層を形成させることができる。真空蒸着法、スピンコート法、キャスト法、ＬＢ法などにより、電子輸送層を形成させることができる。
【０１６１】
正孔阻止層のための正孔阻害材料が、電子輸送層から発光層への高い電子注入／輸送効率を有し、発光層よりも高いイオン化電位を有することで、発光層からの正孔の流出が防止され、ルミネセンス効率の降下が回避されることが好ましい。
【０１６２】
正孔阻害材料としては、公知の材料、例えば、Ｂａｌｑ、ＴＡＺおよびフェナントロリン誘導体（例えばバソクプロイン（ＢＣＰ））を用いることができる。
【０１６３】
【化６３】
2008505240.tif 000051
【０１６４】
電子輸送層と発光層の間に、正孔阻害材料を少なくとも１種の含む有機薄膜を製造することにより、正孔阻止層を形成させることができる。正孔阻止層は、真空蒸着法、スピンコート法、キャスト法、インクジェットプリント法、ＬＢ法などにより形成させることができる。層の厚さは、好ましくは５nm〜２μmの範囲内、より好ましくは１０nm〜１００nmの範囲内で選択する。
【０１６５】
発光層または正孔輸送層を形成させる場合と同様に、結合剤および少なくとも１種の電子輸送材料を含む溶液を用いることにより、より滑らかでより均質な電子輸送層を形成させることができる。
【０１６６】
好ましくは電子輸送層の厚さは、０．５〜１０００nm、好ましくは１〜１００nm、より好ましくは２〜５０nmの範囲内で選択する。
【０１６７】
好ましい実施形態において、ホスト発色団は、ホトルミネセンス発光ピーク５００〜７２０nm、好ましくは５２０〜６３０nm、最も好ましくは５４０〜６００nmを有するジケトピロロピロールである。ホスト発色団は、好ましくは式IIIで示されるジケトピロロピロールである。
【０１６８】
該発光組成物は、５００〜７８０nm、好ましくは５２０〜７５０nm、より好ましくは５４０〜７００nmの範囲内に蛍光発光最大を有する。更に、本発明の化合物は、好ましくは４５０〜６００nmの範囲内に吸収最大を示す。
【０１６９】
発光組成物は、通常、１＞蛍光量子収率（ＦＱＹ）≧０．３（通気したトルエンまたはＤＭＦ中で測定）の範囲内のＦＱＹを示す。更に、一般に本発明の組成物は、５０００〜１０００００の範囲内のモル吸収係数を示す。
【０１７０】
本発明の別の実施形態は、本発明の化合物または組成物を当該技術分野で公知の方法により配合することにより、高分子量有機材料（通常、１０3〜１０7g/molの範囲内の分子量を有し、生体高分子および繊維などのプラスチック材料を含む）を着色する方法に関する。
【０１７１】
本発明の化合物および組成物は、
自宅、職場もしくは図画用の、例えば紙製品（例えば、ボールペン、フェルトペン、ファイバーペン、厚紙、木、（木製品用）着色剤、金属、インクパッド）の印刷工程（フレキソ印刷、スクリーン印刷、包装印刷、セキュリティインク印刷、凹版印刷もしくはオフセット印刷、印刷前段階、およびテキスタイル印刷）における印刷インク用のインク、または衝撃式印字法（衝撃圧力によるインクリボンを用いる）でのインクを製造するため、
高固形分（低溶媒）、水含有もしくは金属コーティング材料、または水性塗料用の着色配合剤として、工業もしくは商業用、織物装飾用、および工業用マーキング用、ローラーコーティングもしくは粉末コーティング用、または自動車の仕上げ用のコーティング材料の着色剤を製造するため、
コーティング、繊維、プラッタもしくはモールドキャリア用の着色プラスチックを製造するため、
デジタル印刷、昇華型熱転写印刷法、インクジェット印刷法、または熱転写印刷法のための非衝撃型印字材料を製造するため、
液晶ディスプレイ（ＬＣＤ）もしくは電荷結合素子（ＣＣＤ）用、または化粧品の製造用の色フィルタ（特に４００〜７００nmの範囲内の可視光用）を製造するため、あるいは
インク粒子、トナー、色素レーザ、乾燥コピートナー、液体コピートナー、または電子写真用トナー、および電界発光装置を製造するために、
例えば、ＥＰ−Ａ−１０８７００５のＤＰＰ化合物に関して記載されたとおり使用することができる。
【０１７２】
別の好ましい実施形態は、色変換媒体用の本発明の化合物および組成物の使用に関する。全色有機電界発光装置を実現するのに３種の主たる技術がある。
（ｉ）電界発光により生成される３つの原色（青色、緑色および赤色）の使用、
（ii）電界発光青色と、緑色および赤色の蛍光とを吸収する色変換媒体（ＣＣＭ）を通した、上記の電界発光青色または白色の、ホトルミネッセント緑色および赤色への変換、
（iii）色フィルタを通した、白色発光（white luminescent emission）の、青色、緑色および赤色への変換。
【０１７３】
本発明の化合物または組成物は、上記欄の（ｉ）に加え、上述の技術（ii）のためのＥＬ材料に有用である。これは、本発明の化合物または組成物が、強度のホトルミネッセンスおよび電界発光を示し得るためである。
【０１７４】
技術（ii）は、例えば、ＵＳ−Ｂ−５，１２６，２１４から公知であり、ここで、約４７０〜４８０nmの最大波長を有するＥＬ青色を、クマリン、４−（ジシアノメチレン）−２−メチル−６−（ｐ−ジメチルアミノスチリル）−４Ｈ−ピラン、ピリジン、ローダミン６Ｇ、フェノキサゾンまたは他の着色剤を用いて、緑色および赤色に変換させる。
【０１７５】
本発明の化合物または組成物は、他の補正的電界発光を配合して白色発光を作り出す白色発光の素子として、上記欄（iii）のＥＬ材料に有用である。これは、化合物または組成物が、強度のホトルミネッセンスおよび電界発光を示し得るためである。
【０１７６】
本発明の組成物により着色され得る高分子量の適切な有機材料の例は、ＥＰ−Ａ−１０８７００５に記載されている。
【０１７７】
特に塗料系、印刷インクまたはインクを製造するための、特に好ましい高分子量有機材料は、例えば、セルロースエーテルおよびエステル、例えば、エチルセルロース、ニトロセルロース、酢酸セルロースおよび酪酸セルロース、天然樹脂または合成樹脂（重合または縮合樹脂）、例えば、アミノプラスト、特に、尿素／ホルムアルデヒドおよびメラミン／ホルムアルデヒド樹脂、アルキド樹脂、フェノールプラスチック、ポリカーボナート、ポリオレフィン、ポリスチレン、ポリ塩化ビニル、ポリアミド、ポリウレタン、ポリエステル、ＡＢＳ、ＡＳＡ、ポリフェニレンオキシド、加硫ゴム、カゼイン、シリコーンおよびシリコーン樹脂、ならびにそれらの互いの可能な混合物である。
【０１７８】
溶解形態の高分子量有機材料を、塗膜形成要素（例えば、煮亜麻仁油、ニトロセルロース、アルキド樹脂、フェノール樹脂、メラミン／ホルムアルデヒド、および尿素／ホルムアルデヒド樹脂、ならびにアルリル樹脂）として使用することも可能である。
【０１７９】
前記高分子量有機材料は、単独または混合物として、例えば、顆粒、プラスチック材料、溶融体、または溶液の形態で、特に、紡糸溶液、塗料系、コーティング材料、インクまたは印刷インクの製造用に得ることもできる。
【０１８０】
本発明の特に好ましい実施形態において、本発明の化合物または組成物は、ポリ塩化ビニル、ポリアミド、および特にポリオレフィン（例えば、ポリエチレンおよびポリプロピレン）の内部着色に、そして（粉末コーティング、インク、印刷インク、色フィルタおよびコーティングカラー）などの塗料系の製造に用いられる。
【０１８１】
塗料系のための好ましい結合剤の例は、アルキド／メラミン樹脂塗料、アクリル／メラミン樹脂塗料、酢酸セルロース／酪酸セルロース塗料、およびポリイソシアナートと架橋し得るアクリル樹脂に基づいた２パックシステムラッカー（two-pack system lacquers）である。
【０１８２】
こうして、本発明の別の実施形態は、
（ａ）本発明の式Ｉで示される化合物または組成物を、着色した高分子量有機材料の全重量に基づいて０．０１〜５０重量％、好ましくは０．０１〜５重量％、特に好ましくは０．０１〜２重量％、
（ｂ）高分子量有機材料を、着色した高分子量有機材料の全重量に基づいて９９．９９〜５０重量％、好ましくは９９．９９〜９５重量％、特に好ましくは９９．９９〜９８重量％、および
（ｃ）場合により、慣用的添加剤（例えば、レオロジー改良剤、分散剤、充填剤、塗料助剤、乾燥剤、可塑剤、ＵＶ安定化剤、および／または別の顔料もしくは対応する前駆体）を効果的量（例えば、（ａ）〜（ｂ）の全重量に基づいて０〜５０重量％）、含む組成物に関する。
【０１８３】
異なる色調を得るために、式Ｉで示される本発明の蛍光化合物または本発明の組成物は、有利には、充填剤、透明および不透明の白色、有色および／または黒色顔料、ならびに慣用的光沢顔料の所望の量と混合して使用してもよい。
【０１８４】
塗料系、コーティング材料、色フィルタ、インクおよび印刷インクを製造するために、通常は、対応する高分子量有機材料（例えば、結合剤、合成樹脂、分散体など）と本発明の化合物または組成物とを、所望なら慣用される添加剤（例えば、分散剤、充填剤、塗料助剤、乾燥剤、可塑剤および／または別の顔料もしくは顔料前駆体）と一緒に、一般的溶媒または溶媒混合物に分散または溶解する。これは、各成分を単独で、または複数の成分を一緒に分散または溶解し、その後、全ての成分をまとめるか、またはそれぞれを一緒に一度に添加することにより実行してもよい。
【０１８５】
このため、本発明の更なる実施形態は、分散体を製造するための、本発明の化合物または組成物を用いた方法、および対応する分散体、ならびに本発明の組成物を含む、塗料系、コーティング材料、色フィルタ、インクおよび印刷インクに関する。
【０１８６】
特に好ましい実施形態は、例えば流体（例えば、滑剤、冷却系など）の漏れ検出用の蛍光トレーサを製造するための本発明の化合物もしくは組成物の使用、または本発明の組成物を含む蛍光トレーサもしくは滑剤に関する。
【０１８７】
高分子量有機材料の着色のために、場合によりマスタバッチの形態の、本発明の化合物または組成物を、ロールミル、混合装置、または粉砕装置を用いて、高分子量有機材料と混合する。一般に、着色材料は、続いて、従来法（例えば、カレンダー、圧縮成形、押出し、スプレッド、キャストまたは射出成形）により所望の最終的形態にする。
【０１８８】
ラッカー、コーティング材料および印刷インクを着色する場合、高分子量有機材料と本発明の化合物または組成物とを、単独で、または添加剤（例えば、充填剤、他の顔料、乾燥剤または可塑剤）と一緒に、一般に、一般的な有機溶媒または溶媒混合物に溶解または分散させる。この場合、各成分を別個に分散もしくは溶解するか、または２種以上を同時に分散もしくは溶解し、その後、成分の全てをひとまとめにするという手順を採用することができる。
【０１８９】
加えて本発明は、本発明の組成物の顔料分散体を彩色上効果的な量含むインクに関する。
【０１９０】
一般に、インクに対する顔料分散体の重量比は、インクの全重量に基づいて、０．００１〜７５重量％、好ましくは０．０１〜５０重量％の範囲内で選択する。
【０１９１】
色フィルタまたは着色した高分子量有機材料の製造および使用は、当該技術分野で公知であり、例えば、Displays 14/2, 1151 (1993)、 ＥＰ−Ａ７８４０８５またはＧＢ−Ａ２，３１０，０７２に記載されている。
【０１９２】
例えば、本発明の組成物を含む顔料分散体を含み得るインク（特に印刷インク）、または例えば、本発明の組成物を含む顔料分散体を化学的、熱的または光分解により構成し得る高分子量有機材料（いわゆるレジスト）と混合することにより、製造し得るインク（特に印刷インク）を用いて、色フィルタをコーティングしてもよい。続く製造は、例えば、基板（例えばＬＣＤ（液晶ディスプレイ））に適用し、次に光構築（photostructuring）して現像することにより、ＥＰ−Ａ６５４７１１と同様に実行してもよい。
【０１９３】
色フィルタの製造で特に好ましいのは、高分子用の非水性溶媒または分散媒体を有する本発明の化合物または組成物を含む顔料分散体である。
【０１９４】
その上、本発明は、本発明の化合物もしくは組成物を含有する顔料、または本発明の組成物で着色した高分子量有機材料を、彩色上効果的量含むトナーに関する。更に本発明は、好ましくは分散体の形態の本発明の組成物、または本発明の組成物で着色した高分子量有機材料を、彩色上効果的量含む着色剤、着色プラスチック、高分子インク粒子、または非衝撃型印字材料に関する。
【０１９５】
本発明の組成物を含む、本発明の顔料分散体の彩色上効果的量は、一般に、着色した材料の全重量に基づいて、０．０００１〜９９．９９重量％、好ましくは０．００１〜５０重量％、特に好ましくは０．０１〜５０重量％を表す。
【０１９６】
本発明の組成物は、ポリアミドに配合する際に分解しないため、ポリアミドの着色に使用することができる。更にそれらは、特にプラスチックにおいて、ひときわ良好な耐光性、優れた熱安定性を示す。
【０１９７】
本発明の有機ＥＬ装置は、壁掛けテレビ装置のフラットパネルディスプレイ、平面発光装置、コピー機または印刷機の光源、液晶ディスプレイまたはカウンターの光源、ディスプレイ用看板および信号に採用し得るため、重要な工業的価値を有する。本発明の化合物または組成物を、有機ＥＬ装置、電子写真技術の光受容体、光電変換器、太陽電池、イメージセンサなどの分野で用いることができる。
【０１９８】
以下の実施例は、例示のみを目的とするものであり、本発明の範囲を限定するものではない。実施例において、他に断りがなければ、「部」は「重量部」を表し、「パーセント値」は「重量パーセント値」を表す。
【０１９９】
実施例１
２，９−ジクロロキナクリドン（Pigment Red 202）５．０ｇ（１３mmol）、ＮａＨ（６０％アッセイ）１．５３ｇ（３９mmol）、および乾燥Ｎ−メチルピロリドン（ＮＭＰ）１００mlを三ツ口フラスコに入れ、窒素下、８０℃の撹拌機で１５時間、激しく撹拌した。反応混合物を周囲温度に放冷し、１−ヨードヘキサン１２ｇ（６０mmol）を添加して、反応混合物を１５時間撹拌した。反応が完了した後、水１００mlを添加した。反応混合物をろ過して、抽出物が無色になるまでメタノールで洗浄した。乾燥させた後、粗生成物をカラムクロマトグラフィーで精製して、ＱＡ−１  ６８０mgを赤色粉末として得た。
【０２００】
【化６４】
2008505240.tif 000052
【０２０１】
ＱＡ−１  ０．３３ｇ（０．６mmol）、ナトリウムtert−ブトキシド１６０mg（１．６８mmol）およびジフェニルアミン０．５３ｇ（３．１２mmol）を、ｏ−キシレン１０mlに添加した。懸濁液を撹拌して、真空を利用して脱気した。これに［（アリル）ＰｄＢｒ（Ｐ（ｉＰｒ）3）］１４mg（０．０６mmol）を添加した。懸濁液を１２０℃に加熱し、この温度で２時間撹拌した。ＴＬＣでは、完全な変換が示された。紫色の混合物を周囲温度に冷却し、水に注いで、ＣＨ2Ｃｌ2で希釈した。水相をＣＨ2Ｃｌ2で２回抽出した。ひとまとめにした有機相をＮａ2ＳＯ4で乾燥させ、ろ過して蒸発乾固した。カラムクロマトグラフィー（ヘキサン／ＣＨ2Ｃｌ2／ＭｅＯＨ  ５：１：０．２）により精製した後、紫色の固体０．３２ｇ（６５％）を得た。1Ｈ−ＮＭＲおよびＭＳにより、所望の化合物が純粋であることが示された。
【０２０２】
【表５】
2008505240.tif 000053
【０２０３】
【化６５】
2008505240.tif 000054
【０２０４】
実施例２
ＱＡ−１  ０．３３ｇ（０．６mmol）、ナトリウムtert−ブトキシド１６０mg（１．６８mmol）および４，４'−ビス（α，α−ジメチルベンジル）ジフェニルアミン１．２ｇ（３．１２mmol）を、ｏ−キシレン１０mlに添加した。懸濁液を撹拌して、真空を利用して脱気した。これに［（アリル）ＰｄＢｒ（Ｐ（ｉＰｒ）3）］７mg（０．０３mmol）を添加した。懸濁液を１２０℃に加熱し、この温度で１時間撹拌した。ＴＬＣでは、出発原料が約３０％残存することが示された。２回目の触媒７mgを添加して、反応混合物を１２０℃で更に１時間加熱し、その後、ＴＬＣでは完全な変換が示された。紫色の混合物を周囲温度に冷却し、水に注いで、ＣＨ2Ｃｌ2で希釈し、綿でろ過した。水相をＣＨ2Ｃｌ2で２回抽出した。ひとまとめにした有機相をＮａ2ＳＯ4で乾燥させ、ろ過して蒸発乾固した。カラムクロマトグラフィー（ヘキサン／ＣＨ2Ｃｌ2／ＭｅＯＨ  ５：１：０．２）により精製した後、紫色の固体０．２４ｇ（３１％）を得た。1Ｈ−ＮＭＲおよびＭＳにより、所望の化合物が純粋であることが示された。
【０２０５】
【表６】
2008505240.tif 000055
【０２０６】
【化６６】
2008505240.tif 000056
【０２０７】
実施例３
ＱＡ−１  ０．３３ｇ（０．６mmol）、ナトリウムtert−ブトキシド１６０mg（１．６８mmol）および４，４'−ジメチルジフェニルアミン０．６２ｇ（３．１２mmol）を、ｏ−キシレン１０mlに添加した。懸濁液を撹拌して、真空を利用して脱気した。これに［（アリル）ＰｄＢｒ（Ｐ（ｉＰｒ）3）］１４mg（０．０６mmol）を添加した。懸濁液を１２０℃に加熱し、この温度で２時間撹拌した。ＴＬＣでは、完全な変換が示された。紫色の混合物を周囲温度に冷却し、水に注いで、ＣＨ2Ｃｌ2で希釈した。水相をＣＨ2Ｃｌ2で２回抽出した。ひとまとめにした有機相をＮａ2ＳＯ4で乾燥させ、ろ過して蒸発乾固した。カラムクロマトグラフィー（ヘキサン／ＣＨ2Ｃｌ2／ＭｅＯＨ  ５：１：０．２）により精製した後、紫色の固体０．３５ｇ（６７％）を得た。1Ｈ−ＮＭＲおよびＭＳにより、所望の化合物が純粋であることが示された。
【表７】
2008505240.tif 000057
【０２０８】
【化６７】
2008505240.tif 000058
【０２０９】
実施例４
ＱＡ−１  ０．３４ｇ（０．６２mmol）、ナトリウムtert−ブトキシド１７０mg（１．７３mmol）およびＮ−フェニルナフチルアミン０．５４ｇ（２．４７mmol）を、ｏ−キシレン１０mlに添加した。懸濁液を撹拌して、真空を利用して脱気した。これに［（アリル）ＰｄＢｒ（Ｐ（ｉＰｒ）3）］１４mg（０．０６mmol）を添加した。懸濁液を１２０℃に加熱し、この温度で２時間撹拌した。ＴＬＣでは、完全な変換が示された。紫色の混合物を周囲温度に冷却し、水に注いで、ＣＨ2Ｃｌ2で希釈した。水相をＣＨ2Ｃｌ2で２回抽出した。ひとまとめにした有機相をＮａ2ＳＯ4で乾燥させ、ろ過して蒸発乾固した。カラムクロマトグラフィー（ヘキサン／ＣＨ2Ｃｌ2／ＭｅＯＨ  ５：１：０．２）により精製した後、紫色の固体０．３０ｇ（５３％）を得た。1Ｈ−ＮＭＲおよびＭＳにより、所望の化合物が純粋であることが示された。
【０２１０】
【表８】
2008505240.tif 000059
【０２１１】
【化６８】
2008505240.tif 000060
【０２１２】
実施例５
ａ）Pigment Red 202  ５．０ｇ（１３mmol）、ＮａＨ（６０％アッセイ）１．５６ｇ（３９mmol）、および乾燥ＮＭＰ  ５０mlを三ツ口フラスコに入れ、窒素下、１２０℃の撹拌機で１５時間、激しく撹拌した。反応混合物を周囲温度に放冷し、ヨードメチル５．５ｇ（３９mmol）を添加して、５時間撹拌した。反応が完了した後、水１００mlを添加してろ過し、抽出物が無色になるまでメタノールで洗浄した。乾燥させた後、粗生成物を昇華により精製して、ＱＡ−７  ２．７ｇを鮮やかな赤色粉末として得た。
【０２１３】
【化６９】
2008505240.tif 000061
【０２１４】
ｂ）ＱＡ−６  ０．４９ｇ（１．２mmol）、ナトリウムtert−ブトキシド１６０mg（１．６８mmol）およびジフェニルアミン０．５３ｇ（３．１２mmol）を、ｏ−キシレン１０mlに添加した。懸濁液を撹拌して、真空を利用して脱気した。これに［（アリル）ＰｄＢｒ（Ｐ（ｉＰｒ）3）］１８mg（０．０７６mmol）を添加した。懸濁液を１２０℃に加熱し、この温度で２時間撹拌した。ＴＬＣでは、完全な変換が示された。紫色の混合物を周囲温度に冷却し、水に注いで、ＣＨ2Ｃｌ2で希釈した。水相をＣＨ2Ｃｌ2で２回抽出した。ひとまとめにした有機相をＮａ2ＳＯ4で乾燥させ、ろ過して蒸発乾固した。カラムクロマトグラフィー（ヘキサン／ＣＨ2Ｃｌ2／ＭｅＯＨ  ５：１：０．２）により精製した後、紫色の固体０．０７ｇ（９％）を得た。1Ｈ−ＮＭＲおよびＭＳにより、所望の化合物が純粋であることが示された。
【表９】
2008505240.tif 000062
【０２１５】
【化７０】
2008505240.tif 000063
【０２１６】
実施例６
ＩＴＯ透明導電性薄膜を最大で約１５０nmの厚さに蒸着したガラス基板（Geomatek Co.により製造。電子ビーム蒸着法により製造した製品）を、１０×２０nmの寸法に切断し、エッチングした。こうして得た基板を、１５分間、洗剤水による超音波洗浄にかけ、その後、純水で洗浄した。続いて、基板を１５分間、アセトンによる超音波洗浄にかけ、その後乾燥させた。基板を素子に形成させる直前に、こうして得た基板を３０分間プラズマ処理し、真空蒸着装置に入れて、内圧が１×１０-5Ｐａ以下になるまで装置を排気した。その後、抵抗加熱法により、最初にＣｕＰｃ（２０nm）およびＮ，Ｎ'−ジフェニル−Ｎ，Ｎ'−（１−ナフチル）−１，１'−ジフェニル−４，４'−ジアミン（α−ＮＰＤ）を、正孔輸送材料として、最大４０nmの厚さに逐次、蒸着して、正孔輸送層を形成させた。続いて、Ｈ−２、式IIIで示されるＤＰＰ化合物およびＱＡ−２を、蒸着速度の比（Ｈ−２：ＱＡ−２＝９９：約１）を制御することにより、発光層として最大３０nmの厚さに共蒸着して、均質な発光層を形成させた。続いて、Ａｌｑ3層を蒸着して、厚さ３０nmを有する電子輸送／注入層を形成させた。加えて、ＬｉＦを厚さ０．５nmのＡｌｑ3層に蒸着した。その上部に、Ｍｇ−Ａｇ合金（１０：１）を蒸着して、厚さ１５０nmを有する陰極を形成させ、それにより寸法５×５nm2を有する素子を製造した。こうして得た発光素子の発光ピーク波長および発光強度を、表１に要約する。
【０２１７】
実施例７
実施例６の発光材料を表１に記載した発光材料に置き換えたこと以外は、実施例６を反復した。
【０２１８】
【表１０】
2008505240.tif 000064
【０２１９】
参照実施例１
以下の化合物（Ａ−３；ＥＰ−Ａ−１０８７００６の実施例８１）を、発光材料として用いたこと以外は、実施例８を反復した。最大発光は、５２６０Ｃｄ／ｍ2であった。
【０２２０】
【化７１】
2008505240.tif 000065
【国際調査報告】
2008505240.tif 000090
2008505240.tif 000091
2008505240.tif 000092